(57)【要約】【課題】狭額縁化が進んだ場合においても、横方向からの水分の浸入を効果的に遮断することで電気泳動型表示層の特性の劣化を効果的に防止することを可能とする電気泳動式表示パネルを提供する。【解決手段】透明基材１ａ上に透明電極１ｂを形成した透明電極基材１の透明電極上に形成した電気泳動型表示層３と、背面基材２ａ上に背面電極２ｂを形成した背面電極基材２の背面電極と、を向い合わせに積層した積層体を使用した電気泳動式表示パネルにおいて、積層体の透明基材側には第２バリア層５が積層されており、積層体の背面基材側には第１バリア層４が積層されており、第２バリア層は、透明電極基材と電気泳動型表示層と背面電極基材の一部の外周部の側面を被覆し、背面電極基材の側面の一部と、第１バリア層の上面の一部と、第２バリア層の下面の一部および側面と、に接触して封止材６が備えられていることを特徴とする電気泳動式表示パネル。【選択図】図１
2019090958.tif 000002
【特許請求の範囲】
【請求項１】
透明基材上に透明電極を形成した透明電極基材の透明電極上に電気泳動型表示層を積層した前面板の電気泳動型表示層と、背面基材上に背面電極を形成した背面電極基材の背面電極と、を向い合わせに積層した積層体を使用してなる電気泳動式表示パネルにおいて、
積層体の透明電極基材と背面電極基材と電気泳動型表示層の側面が一様に揃っており、
積層体の透明電極基材の透明基材側には第２バリア層が積層されており、
積層体の背面電極基材の背面基材側には第１バリア層が積層されており、
第２バリア層は、透明電極基材と電気泳動型表示層と背面電極と背面基材の一部の外周部の側面を被覆しており、
背面電極基材の側面の一部と、第１バリア層の上面の一部と、第２バリア層の下面の一部および側面と、に接触するように封止材からなる封止部が備えられていることを特徴とする電気泳動式表示パネル。
【請求項２】
前記第２バリア層は、前記前面板の上面と、前記前面板と前記背面電極と前記背面基材の一部、の外周部の側面と、を被覆していることを特徴とする請求項１に記載の電気泳動式表示パネル。
【請求項３】
前記第１バリア層の外形寸法が、前記透明電極基材と前記背面電極基材および前記電気泳動型表示層の外形寸法より０．５〜１．０ｍｍだけ大きいことを特徴とする請求項１または２に記載の電気泳動式表示パネル。
【請求項４】
前記第２バリア層が０．０１ｇ／ｍ２・日以下の水蒸気透過度を有することを特徴とする請求項１〜３のいずれかに記載の電気泳動式表示パネル。
【請求項５】
前記第２バリア層には、前記透明基材の端部に沿ってハーフカットが備えられていることを特徴とする請求項１〜４のいずれかに記載の電気泳動式表示パネル。
【請求項６】
前記封止部は、熱硬化性または光硬化性のアクリル系封止材またはエポキシ系封止材からなることを特徴とする請求項１〜４のいずれかに記載の電気泳動式表示パネル。
【請求項７】
透明基材上に透明電極を有する透明電極基材の透明電極の上に電気泳動型表示層を塗布する工程と、
電気泳動型表示層上に、透明電極基材と同じ形状と寸法の、背面基材上に背面電極を有する背面電極基材の背面電極を積層して、且つ透明電極基材と背面電極基材と電気泳動型表示層の側端面を揃えて、ラミネートする工程と、
背面電極基材の背面基材側に、フィルム状の透明な粘着シートを介して、第１バリア層を配置し、貼り合せる工程と、
前記の側端部を揃えてラミネートされた透明電極基材と電気泳動型表示層と背面電極基材とからなる積層体の透明基材側に、フィルム状の透明な粘着シートを介して、その積層体より大きい第２バリア層を配置し、貼り合せる工程と、
積層体に貼り合せた第２バリア層を、透明電極基材の端部に沿って、積層体の側端部側に折り曲げ、密着させる工程と、
背面電極基材の側面の一部と、第１バリア層の上面の一部と、第２バリア層の第１バリア層に面した面および側面と、に接触するように封止材からなる封止部を形成し硬化する工程と、を備えていることを特徴とする電気泳動式表示パネルの製造方法。
【請求項８】
前記透明電極基材の端部に沿って、前記積層体の前記側端部側に折り曲げ易くする弱め線であるハーフカットが備えられた前記第２バリア層を使用することを特徴とする請求項７に記載の電気泳動式表示パネルの製造方法。
【請求項９】
透明基材上に透明電極を有する透明電極基材の透明電極の上に電気泳動型表示層を塗布する工程と、
電気泳動型表示層上に、透明電極基材と同じ形状と寸法の、背面基材上に背面電極を有する背面電極基材の背面電極を積層して、且つ透明電極基材と背面電極基材の側端面を揃えて、ラミネートする工程と、
背面電極基材の背面基材側に、フィルム状の透明な粘着シートを介して、第１バリア層を貼り合せる工程と、
前記の側端部を揃えてラミネートされた透明電極基材と電気泳動型表示層と背面電極基材とからなる積層体より大きい第２バリア層の積層体の端部に沿って、積層体の側端部側に折り曲げ易くする弱め線であるハーフカットを形成する工程と、
前記の積層体の透明基材側に、フィルム状の透明な粘着シートを介して、その積層体より大きい第２バリア層を貼り合せる工程と、
積層体に貼り合せた第２バリア層を、透明電極基材の端部に沿って、積層体の側端部側に折り曲げる工程と、
背面電極基材の側面の一部と、第１バリア層の上面の一部と、第２バリア層の下面の一部および側面と、に接触するように封止材からなる封止部を形成し硬化する工程と、を備えていることを特徴とする電気泳動式表示パネルの製造方法。
【請求項１０】
前記封止材は、粘度が１０００〜３０００ｍＰａ・ｓの熱硬化性または光硬化性のアクリル系樹脂若しくはエポキシ系樹脂であることを特徴とする請求項７〜９のいずれかに記載の電気泳動式表示パネルの製造方法。
【発明の詳細な説明】
【技術分野】
【０００１】
本発明は、電気泳動式の表示パネルに関する。更に詳しくは、高い耐湿性を備えた電気泳動式表示パネルとその製造方法に関する。
【背景技術】
【０００２】
厚さが薄く、小型化が可能なフラットパネル表示装置として、液晶表示装置（ＬＣＤ）が様々な用途において広範囲に使用されている。ＬＣＤより更に薄型化や低消費電力が求められる用途に適する表示装置として、電気泳動現象を利用した表示装置が開発されている。
【０００３】
電気泳動現象を利用した表示装置の一つとして、マイクロカプセル型電気泳動方式が実用化されている。この方式の表示装置は、透明溶媒が満たされたマイクロカプセル中に正、負に帯電した白い粒子と黒い粒子を入れ、外部電圧の印加によってそれぞれの粒子を表示面に引き上げて画像を形成するものである。マイクロカプセルのサイズは径数十μｍ〜数百μｍと小さいので、このマイクロカプセルを透明なバインダに分散させると、インクのようにコーティングすることができる。このインクは、外部から電圧を印加することで画像を描くことができるので、電子インクと呼ばれる。
【０００４】
透明電極を形成した透明樹脂フィルムにこの電子インクをコーティングし、アクティブマトリクス駆動用の電極回路を形成した基板に貼り合わせると、アクティブマトリクスディスプレイパネルを得ることができる。通常、透明電極を形成した透明樹脂フィルムに電子インクをコーティングした部品を「前面板」と呼び、アクティブマトリクス駆動用の電極回路を形成した基板を「背面板」と呼んでいる。
【０００５】
以上のように構成されるマイクロカプセル型電気泳動式表示装置では、パネル側面におけるシールが十分ではなく、電子インクのコーティングにより形成された電気泳動型表示層に、水蒸気等の水分が浸入し、その電気的特性を劣化させるという問題がある。
【０００６】
例えば、特許文献１に示すように、パネル側面に封止部材を設けることで、横方向からの水蒸気等の水分の浸入を防いでいるが、バリア性の乏しい樹脂製の保護層と封止部材のみで封止している為、水分の浸入を遮断することができない。
【０００７】
また、電気泳動方式表示パネルにおいても狭額縁化が求められており、この問題が益々クローズアップされている。
【先行技術文献】
【特許文献】
【０００８】
【特許文献１】特開２０１３−１９５４６０号公報
【発明の概要】
【発明が解決しようとする課題】
【０００９】
上記の問題点を解決するため、本発明はマイクロカプセル型電気泳動式表示装置において、狭額縁化が進んだ場合においても、前面板のパネル側面から水蒸気等の水分が浸入し、表示装置の電気的特性を劣化させることが無い電気泳動式表示パネルおよびその製造方法を提供することを課題とする。
【課題を解決するための手段】
【００１０】
上記の課題を解決する手段として、本発明の第一の態様は、透明基材上に透明電極を形成した透明電極基材の透明電極上に電気泳動型表示層を積層した前面板の電気泳動型表示層と、背面基材上に背面電極を形成した背面電極基材の背面電極と、を向い合わせに積層した積層体を使用してなる電気泳動式表示パネルにおいて、
積層体の透明電極基材と背面電極基材と電気泳動型表示層の側面が一様に揃っており、
積層体の透明電極基材の透明基材側には第２バリア層が積層されており、
積層体の背面電極基材の背面基材側には第１バリア層が積層されており、
第２バリア層は、透明電極基材と電気泳動型表示層と背面電極と背面基材の一部の外周部の側面を被覆しており、
背面電極基材の側面の一部と、第１バリア層の上面の一部と、第２バリア層の下面の一部および側面と、に接触するように封止材からなる封止部が備えられていることを特徴とする電気泳動式表示パネルである。
【００１１】
本発明の第二の態様は、前記第二バリア層は、前記前面板の上面と、前記前面板と前記背面電極と前記背面基材の一部、の外周部の側面と、を被覆していることを特徴とする第一の態様に記載の電気泳動式表示パネルである。
【００１２】
本発明の第三の態様は、前記第１バリア層の外形寸法が、前記透明電極基材と前記背面電極基材および前記電気泳動型表示層の外形寸法より０．５〜１．０ｍｍだけ大きいことを特徴とする第一の態様または第二の態様に記載の電気泳動式表示パネルである。
【００１３】
本発明の第四の態様は、前記第２バリア層が０．０１ｇ／ｍ２・日以下の水蒸気透過度を有することを特徴とする第一の態様〜第三の態様のいずれかに記載の電気泳動式表示パネルである。
【００１４】
本発明の第五の態様は、前記第２バリア層には、前記透明基材の端部に沿ってハーフカットが備えられていることを特徴とする第一の態様〜第四の態様のいずれかに記載の電気泳動式表示パネルである。
【００１５】
本発明の第六の態様は、前記封止部は、熱硬化性または光硬化性のアクリル系封止材またはエポキシ系封止材からなることを特徴とする第一の態様〜第四の態様のいずれかに記載の電気泳動式表示パネルである。
【００１６】
本発明の第七の態様は、透明基材上に透明電極を有する透明電極基材の透明電極の上に電気泳動型表示層を塗布する工程と、
電気泳動型表示層上に、透明電極基材と同じ形状と寸法の、背面基材上に背面電極を有する背面電極基材の背面電極を積層して、且つ透明電極基材と背面電極基材の側端面を揃えて、ラミネートする工程と、
背面電極基材の背面基材側に、フィルム状の透明な粘着シートを介して、第１バリア層を配置し、貼り合せる工程と、
前記の側端部を揃えてラミネートされた透明電極基材と電気泳動型表示層と背面電極基材とからなる積層体の透明基材側に、フィルム状の透明な粘着シートを介して、その積層体より大きい第２バリア層を配置し、貼り合せる工程と、
積層体に貼り合せた第２バリア層を、透明電極基材の端部に沿って、積層体の側端部側に折り曲げ、密着させる工程と、
背面電極基材の側面の一部と、第１バリア層の上面の一部と、第２バリア層の第１バリア層に面した面および側面と、に接触するように封止材からなる封止部を形成し硬化する工程と、を備えていることを特徴とする電気泳動式表示パネルの製造方法である。
【００１７】
本発明の第八の態様は、前記透明電極基材の端部に沿って、前記積層体の前記側端部側
に折り曲げ易くする弱め線であるハーフカットが備えられた前記第２バリア層を使用することを特徴とする第七の態様に記載の電気泳動式表示パネルの製造方法である。
【００１８】
本発明の第九の態様は、透明基材上に透明電極を有する透明電極基材の透明電極の上に電気泳動型表示層を塗布する工程と、
電気泳動型表示層上に、透明電極基材と同じ形状と寸法の、背面基材上に背面電極を有する背面電極基材の背面電極を積層して、且つ透明電極基材と背面電極基材の側端面を揃えて、ラミネートする工程と、
背面電極基材の背面基材側に、フィルム状の透明な粘着シートを介して、第１バリア層を貼り合せる工程と、
前記の側端部を揃えてラミネートされた透明電極基材と電気泳動型表示層と背面電極基材とからなる積層体より大きい第２バリア層の積層体の端部に沿って、積層体の側端部側に折り曲げ易くする弱め線であるハーフカットを形成する工程と、
前記の積層体の透明基材側に、フィルム状の透明な粘着シートを介して、その積層体より大きい第２バリア層を貼り合せる工程と、
積層体に貼り合せた第２バリア層を、透明電極基材の端部に沿って、積層体の側端部側に折り曲げる工程と、
背面電極基材の側面の一部と、第１バリア層の上面の一部と、第２バリア層の下面の一部および側面と、に接触するように封止材からなる封止部を形成し硬化する工程と、を備えていることを特徴とする電気泳動式表示パネルの製造方法である。
【００１９】
本発明の第十の態様は、前記封止材は、粘度が１０００〜３０００ｍＰａ・ｓの熱硬化性または光硬化性のアクリル系樹脂若しくはエポキシ系樹脂であることを特徴とする第七の態様〜第九の態様のいずれかに記載の電気泳動式表示パネルの製造方法である。
【発明の効果】
【００２０】
以上説明したように、本発明によれば、狭額縁化した場合においても、第２バリア層を透明電極基材、背面電極基材および電気泳動型表示層より大きくし、バリア性の優れた第２バリア層が透明電極基材のエッジで折れ曲がり、封止部が背面電極基材の側面と、第１バリア層の上面の一部および第２バリア層の下面の一部、側面に接触するように配置されていることで、電気泳動型表示層への横方向からの水分の浸入を効果的に遮断し、電気泳動型表示層への水分の浸入による電気泳動型表示層の特性劣化を効果的に防止することが可能な電気泳動式表示パネルを提供することが出来る。
【図面の簡単な説明】
【００２１】
【図１】本発明の一実施例の構造を説明する断面図である。
【図２】本発明の一実施例の構造を説明する平面図である。
【図３】本発明の一実施例の構造を説明する平面図である。
【図４】本発明の一実施例の構造を説明する平面図である。
【発明を実施するための形態】
【００２２】
本発明の電気泳動方式表示パネルとその製造方法について説明する。
【００２３】
＜電気泳動方式表示パネル＞
本発明の電気泳動方式表示パネルは、透明基材上に透明電極を形成した透明電極基材の透明電極上に電気泳動型表示層を積層した前面板の電気泳動型表示層と、背面基材上に背面電極を形成した背面電極基材の背面電極と、を向い合わせに積層した積層体を使用してなる電気泳動式表示パネルである。
【００２４】
上記積層体の、積層体の透明電極基材と背面電極基材と電気泳動型表示層の側面は一様に揃っている。
【００２５】
また、上記の積層体の、透明電極基材の透明基材側には第２バリア層が積層されており、背面電極基材の背面基材側には第１バリア層が積層されている。
【００２６】
また、上記の第２バリア層は、透明電極基材と電気泳動型表示層と背面電極と背面基材の一部の外周部の側面を被覆している。
【００２７】
また、背面電極基材の側面の一部と、第１バリア層の上面の一部と、第２バリア層の下面の一部および側面と、に接触するように封止材からなる封止部が備えられていることが特徴である。
【００２８】
前記第２バリア層は、前記前面板の上面と、前記前面板と前記背面電極と前記背面基材の一部、の外周部の側面と、を被覆していても良い。
【００２９】
また、第１バリア層の外形寸法を、透明電極基材と背面電極基材および電気泳動型表示層の外形寸法より０．５〜１．０ｍｍだけ大きくしておくことが好ましい。０．５ｍｍより小さいと水蒸気等の水分が浸透し、表示装置の電気的特性を劣化させることとなり、１．０ｍｍより大きいと狭額縁化にならなくなるためである。
【００３０】
また、第２バリア層が０．０１ｇ／ｍ２・日以下の水蒸気透過度を有することが好ましい。０．０１ｇ／ｍ２・日より大きいと電気泳動方式表示層の電気的特性に悪影響がでる虞があるためである。
【００３１】
また、第２バリア層には、透明基材の端部に沿ってハーフカットなどの弱め線が備えられている事が好ましい。弱め線が透明基材の端縁部に沿って形成されていることにより、その端縁部に沿って第２バリア層を容易に折り曲げることが可能になるためである。
【００３２】
また、封止部は、熱硬化性または光硬化性のアクリル系封止材またはエポキシ系封止材からなることが好ましい。
【００３３】
＜電気泳動方式表示パネルの製造方法＞
本発明の電気泳動方式表示パネルの製造方法は、
透明基材上に透明電極を有する透明電極基材の透明電極の上に電気泳動型表示層を塗布する工程と、
電気泳動型表示層上に、透明電極基材と同じ形状と寸法の、背面基材上に背面電極を有する背面電極基材の背面電極を積層して、且つ透明電極基材と背面電極基材と電気泳動型表示層の側端面を揃えて、ラミネートする工程と、
背面電極基材の背面基材側に、フィルム状の透明な粘着シートを介して、第１バリア層を配置し、貼り合せる工程と、
前記の側端部を揃えてラミネートされた透明電極基材と電気泳動型表示層と背面電極基材とからなる積層体の透明基材側に、フィルム状の透明な粘着シートを介して、その積層体より大きい第２バリア層を配置し、貼り合せる工程と、
積層体に貼り合せた第２バリア層を、透明電極基材の端部に沿って、積層体の側端部側に折り曲げ、密着させる工程と、
背面電極基材の側面の一部と、第１バリア層の上面の一部と、第２バリア層の第１バリア層に面した面および側面と、に接触するように封止材からなる封止部を形成し硬化する工程と、を備えている。
【００３４】
また、本発明の電気泳動方式表示パネルの製造方法は、透明電極基材の端部に沿って、積層体の側端部側に折り曲げ易くするハーフカットなどの弱め線が備えられていることが
好ましい。
【００３５】
また、本発明の電気泳動方式表示パネルの製造方法は、上記の製造方法における、背面電極基材の背面基材側に、フィルム状の透明な粘着シートを介して、第１バリア層を貼り合せる工程と、積層体の透明基材側に、フィルム状の透明な粘着シートを介して、その積層体より大きい第２バリア層を貼り合せる工程と、の間に側端部を揃えてラミネートされた透明電極基材と電気泳動型表示層と背面電極基材とからなる積層体より大きい第２バリア層の積層体の端部に沿って、積層体の側端部側に折り曲げ易くするハーフカットなどの弱め線を形成する工程を備えたものであっても構わない。
この様にハーフカット形成する工程を備えることにより、予めハーフカットなどの弱め線を形成していない第２バリア層を使用することができる。
【００３６】
また、本発明の電気泳動方式表示パネルの製造方法においては、封止材の粘度が１０００〜３０００ｍＰａ・ｓの熱硬化性または光硬化性のアクリル系樹脂若しくはエポキシ系樹脂を使用することが好ましい。
【００３７】
次に、本発明の実施形態について図１〜４を使用して詳細に説明する。
図１は本発明の一実施例の積層構造を説明する詳細な断面図、図２〜４は本発明の一実施例の平面構造を説明する詳細な平面図を示している。
【００３８】
まず、図１に示した様に、表面に透明電極（ＩＴＯ膜）１ｂが形成されているポリエチレンテレフタレートからなる透明基材１ａの透明電極１ｂの面に、スクリーン印刷により電子インクを印刷し、電気泳動型表示層３を形成することにより、前面板１０を得ることができる。
【００３９】
この場合、電子インクの印刷は透明基材１ａの透明電極１ｂに対して行われるが、透明基材１ａは、膜厚が薄いため巻取りによる操作が可能であり、電子インクの印刷を、連続して作業性よく行うことが可能である。
【００４０】
透明基材１ａとしては、ポリエチレンテレフタレート以外に、ポリメタクリル酸メチル、ポリカーボネート、ポリエチレンナフタレート、ポリプロピレン、ナイロン−６、ナイロン−６６、ポリ塩化ビニリデン、ポリエーテルスルフォン等を用いることが出来る。
透明基材１ａの膜厚は、２５〜２５０μｍ程度であるのが好ましい。透明基材１ａの膜厚が２５０μｍより厚いと、巻取りが困難となり、電子インクの印刷の作業性に悪影響を与える。一方、透明基材１ａの膜厚が２５μｍより薄い場合には、電気泳動型表示層３の水分透過量の抑制などの保護機能が不十分となる。
【００４１】
なお、透明電極１ｂは、全面を同一の電位とする共通電極とすることが出来る。透明電極１ｂの膜厚は、十分な導電性を有するためには、好ましくは１０ｎｍ以上、より好ましくは、１００ｎｍ程度がよい。
【００４２】
次に電気泳動型表示層３が形成された前面板１０の電気泳動型表示層３側と、背面基材２ａ上に背面電極２ｂを有した背面電極基材２の背面電極２ｂ側を対面させて貼り合せる。この時、透明電極基材１と背面電極基材２と電気泳動型表示層３の側端面を揃えて貼り合せる。
【００４３】
背面電極基材２としては、セグメント電極を形成した基板（以下、セグメント基板）とアクティブマトリックスのＴＦＴ（薄膜トランジスタ）基板のどちらでも構わない。背面電極２ｂとしては、セグメント基板では、Ａｕ、Ｃｕ電極、アクティブマトリックスのＴＦＴ基板では、Ａｕ、Ａｇ、Ｍｏ等一般的にＴＦＴ基板で用いられている電極材料を使用
する。
【００４４】
図２に示したように、背面電極基材２の背面基材２ａ側に第１バリア層４を、また透明電極基材１の透明基材１ａ側に、透明電極基材１のエッジに沿って容易に折れ曲がることを可能とするハーフカット７（点線部分）を形成した第２バリア層５を配置する。
第１バリア層４と第２バリア層５を配置する順はどちらでも構わず、第１バリア層４および第２バリア層５を同時に配置しても構わない。
【００４５】
図３に示したように、第２バリア層５を透明電極基材１（図１参照）の上に配置した後、ダイヤフラム方式ラミネータで加圧し圧着することで、ハーフカット７を入れた第２バリア層５が透明電極基材１のエッジ（点線）で折れ曲がる。ダイヤフラム方式は圧縮空気でシリコンゴムを膨らませ、基板を加圧し密着するので、第２バリア層５の端部は電気泳動型表示層３の端部に沿って折り曲がる。折り曲げる箇所は、４辺でなく、狭額縁化が可能なら、１辺でも２辺でもよい。
【００４６】
図４に示したように、背面電極基材２（図１参照）の側面の一部と、第１バリア層４の上面の一部と、第２バリア層５の下面（第１バリア層に面した面）および側面と、に接触するように、封止部６を配置する。
【００４７】
前面板１０と背面電極基材２を貼り合せる方法は特に限定されるものではないが、一般にラミネート法が用いられる。
【００４８】
第１バリア層４としては、金属箔と樹脂フィルムの積層体を用いることができる。積層体の組合せとしては特に限定されないが、一般にポリエチレンテレフタレートとアルミニウムの積層体を用いることができる。
【００４９】
第２バリア層５の基材としては、ポリエチレンテレフタレート、ポリメタクリル酸メチル、ポリカーボネート、ポリエチレンナフタレート、ポリプロピレン、ナイロン−６、ナイロン−６６、ポリ塩化ビニリデン、ポリエーテルスルフォン等を用いることができる。
【００５０】
第２バリア層５のガスバリア層（図示省略）としては、二酸化珪素、酸化アルミニウム、酸化マグネシウム等の無機化合物、又はフッ素樹脂を用いることができる。ガスバリア層の厚さは、例えば無機化合物膜の場合２０〜２００ｎｍ、フッ素樹脂膜の場合０．０５〜０．２０ｍｍとすることができる。特に、第２バリア層５は、表示面側からの水分の浸入を効果的に防止するため、０．０１ｇ／ｍ２・日以下の水蒸気透過度を有するものであることが望ましい。
【００５１】
第１バリア層４および第２バリア層５を配置する方法としては特に限定されないが、一般にラミネート法を用いることができる。
【００５２】
封止部６を形成する材料としては、粘度が１０００〜３０００ｍＰａ・ｓの熱硬化性または光硬化性のアクリル系封止材若しくはエポキシ系封止材を使用することができる。
【００５３】
封止部６を形成する方法としては特に限定されないが、一般に前記の液状の封止材を塗布後、熱硬化もしくは光硬化により硬化させて形成する方法を用いることができる。
【実施例】
【００５４】
以下に本発明の実施例について具体的に説明するが、本発明はこれに限定されるものではない。
【００５５】
＜実施例１＞
以下の工程１〜工程５を行うことにより図１に示した構成の電気泳動式表示パネルを作製し、評価を行った。
工程１．ＯＣＡ（Ｏｐｔｉｃａｌ  Ｃｌｅａｒ  Ａｄｈｅｓｉｖｅ、フィルム状の透明粘着シート）付前面板と背面電極基材（アクティブマトリクス駆動用の電極回路を形成した基板）の電極面を向い合わせにして、フィルム貼り合せ装置を用いて貼り合わせた。この時、前面板の透明電極基材と電気泳動型表示層と背面電極基材の側面が一様に揃う様に貼り合せる。その後、背面電極基材の背面基材側と透明電極基材の透明基材側にＯＣＡをフィルム貼り合せ装置を用いて貼り合わせた。
工程２．工程１で作製した基材の透明電極基材側に、第２バリア層として透明電極基材より一回り大きく、透明電極基材のエッジから第２バリア層エッジまでの距離が０．２５ｍｍの透明バリアフィルム（厚さ１００μｍ）をフィルム貼り合せ装置で貼り付けた。
工程３．工程２で作製した基材の背面電極基材側に、第１バリア層として電気泳動型表示層のエッジから第１バリア層エッジまでの距離（以下、額縁距離）が０．５０ｍｍの接着剤付アルペット（登録商標）（品番：２０−７５、パナック株式会社製）を貼り付けた。
工程４．工程３で作製した基材の第１バリア層側を下にして、ダイヤフラムラミネータのステージ上に置き、第２バリア層側に配置したシリコンゴムを圧縮空気で膨らませ、第２バリア層を押さえつけることで第２バリア層を透明電極基材の端部に沿って折り曲げた。
工程５．ディスペンサーを用いてディスペンサーステージ上に、工程４で作製した３種類の基材の第１バリア層側を下にして置き、その基材の上部に、封止部として、アクリル系光硬化性封止剤を、透明電極基材の四辺に沿って折り曲げた第２バリア層の重なり部分とハーフカット部も含めて埋めるように、ディスペンサーを用いて塗布後、３０ｋＪ／ｍ２の積算光量でＵＶ照射硬化させた。以上の様にして、電気泳動式表示パネルを作製した。
【００５６】
＜実施例２＞
実施例１の工程３において額縁距離を０．７５ｍｍとした以外は実施例１と同様とした。
【００５７】
＜実施例３＞
実施例１の工程３において額縁距離を１．００ｍｍとした以外は実施例１と同様とした。
【００５８】
＜比較例＞
実施例３の工程４を行わず、第２バリア層を透明電極基材のエッジで折り曲げていない構造の電気泳動式表示パネルを比較例として作製した。その他は実施例３と同様とした。
【００５９】
（表示方法）
実施例１〜３および比較例で作製した３種類の電気泳動式表示パネルに、所望の電圧を印加し、白色および黒色に表示させた。
【００６０】
(保管方法)
実施例１〜３および比較例で作製した３種類の電気泳動式表示パネルのサンプルを、温度６０℃、湿度９０％の環境に２４０ｈｒ放置した。比較例として、初期測定を行なった、折り曲げていない額縁距離１．０ｍｍのパネルも加えた。
【００６１】
（測色計による評価方法）
温度６０℃、湿度９０％の環境に放置する前後の電気泳動式表示パネルの白色と黒色各々の明度を１パネルにつき１０箇所ずつ、各５パネル測定した。
温度６０℃、湿度９０％の環境で放置する前の白明度の初期値は７０〜７５、黒明度の
初期値は１５〜２０であった。
温度６０℃、湿度９０％の環境に２４０ｈｒ放置した後の白明度と黒明度の明度差が、３５以上であれば、〇
３５未満であれば、×
として評価した。
【００６２】
表１に実施例１〜３で作製した３種類のパネルと比較例のサンプルの評価結果を示す。
【００６３】
【表１】
2019090958.tif 000003
【００６４】
表１から、比較例（額縁距離１．００ｍｍ（折り曲げ無し）では白黒明度差の測定結果が×であったが、作製した３種類の電気泳動式表示パネルとも、温度６０℃、湿度９０％の環境で放置する前に比べ、２４０ｈｒ後の白明度も黒明度も変化せず、良好な結果となった。この結果から、本発明の構造は、電気泳動表示層への表示パネルの横方向からの水分の浸入を効果的に遮断可能であり、そのことにより狭額縁化に有効である事が分った。
【産業上の利用可能性】
【００６５】
本発明の電気泳動式表示パネルの封止構造は、優れた水分の浸入を抑制する機能を備えているため、電気泳動式表示パネルだけでなく、水分の浸入を嫌うその他の表示パネルやその他の用途にも適用することができる。
【符号の説明】
【００６６】
１ａ・・・透明基材
１ｂ・・・透明電極
１  ・・・透明電極基材
２ａ・・・背面基材
２ｂ・・・背面電極
２  ・・・背面電極基材
３  ・・・電気泳動型表示層
４  ・・・第１バリア層
５  ・・・第２バリア層
６  ・・・封止部
７  ・・・ハーフカット
１０・・・前面板
【図１】
2019090958.tif 000004
【図２】
2019090958.tif 000005
【図３】
2019090958.tif 000006
【図４】
2019090958.tif 000007